(57)【要約】  【課題】  ＣＰＵ等の半導体素子の放熱装置として好適に用いられるカーボングラファイトシートの絶縁性を確保し、カーボングラファイトの粉末粒子の脱落を防止する。  【解決手段】  一方の表面に接着層１６が一体に形成されているポリエステルフィルム１２をカーボングラファイトシート１０の両面に接合するとともに、カーボングラファイトシート１０の側縁部においてはポリエステルフィルム１２同士が直接接合されるようにする。【選択図】  図２
2006188022.tif 000002
【特許請求の範囲】
【請求項１】
面状のカーボングラファイトから成るカーボングラファイトシートにおいて、
一方の表面に接着層を備えた高分子フィルムを前記接着層を介して前記カーボングラファイトシートの表面に接合したことを特徴とするカーボングラファイトシート。
【請求項２】
前記高分子フィルムが共押出しされた２層のポリエステルフィルムであって、その一方の層がカルボン酸とヒドロキシ化合物から成る接着層であることを特徴とする請求項１に記載のカーボングラファイトシート。
【請求項３】
前記高分子フィルムがポリエチレンナフタレートフィルムであって、その一方の表面に水分散性ポリエステル樹脂のコロイド粒子を含む接着層が形成されることを特徴とする請求項１に記載のカーボングラファイトシート。
【請求項４】
前記カーボングラファイトシートの側縁部において、前記カーボングラファイトシートの両面に接合された高分子フィルムの周縁部が互いに接着層によって直接接合されることを特徴とする請求項１〜請求項３の何れかに記載のカーボングラファイトシート。
【請求項５】
前記カーボングラファイトシートの表面に所定の方向に延びる筋が形成されることを特徴とする請求項１〜請求項４の何れかに記載のカーボングラファイトシート。
【発明の詳細な説明】
【技術分野】
【０００１】
本発明はカーボングラファイトシートに係り、とくに面状のカーボングラファイトから成るカーボングラファイトシートであって、放熱装置として用いるのに好適なカーボングラファイトシートに関する。
【背景技術】
【０００２】
パソコンやその他各種の電子機器はマザーボードを備え、このマザーボード上に回路素子とともに半導体素子を実装し、所定の信号処理を行なうことによって所望の動作を達成するようにしている。
【０００３】
例えばパソコンは、マザーボード上に他の回路素子や半導体素子とともに半導体素子（ＩＣ）から成る中央演算処理装置（ＣＰＵ）を実装し、このＣＰＵによって演算動作を行なうようにしている。とくにＣＰＵはその内部を通る電流によるジュール熱によって発熱し、その表面が非常に高い温度に達する場合がある。また携帯電話等の小型の携帯情報端末においても、回路基板上に搭載されている半導体素子の温度上昇が激しい。
【０００４】
このようなＣＰＵや他の半導体素子の温度上昇を防止するために、フィンを備えるアルミニウムのブロックから成るヒートシンクに代えて、カーボングラファイトシートが用いれる傾向にある。すなわち発熱部位にカーボングラファイトシートを接触させ、このカーボングラファイトシートによって半導体素子で発生した熱を逃がすようにしている。
【０００５】
ところがカーボングラファイトシートは導電性を有し、このためにそのままで使用すると短絡事故の原因となる。さらにはカーボングラファイトシートの粉末が離脱し、配線パターンや回路素子の電極等に接触し、これによって短絡事故の原因になる。
【０００６】
そこでカーボングラファイトシートの表面に高分子フィルムを接合し、これによってカーボングラファイトシートを絶縁するとともに、このカーボングラファイトシートの表面上に付着する粉末が脱落するのを防止している。ところが従来は高分子フィルムの一方の表面を接着剤層を介してカーボングラファイトシートに接合しているために、上記接着剤層が比較的厚みが大きく、この接着剤層によって熱伝導性が損われる問題があった。すなわち優れた熱伝導性が上記高分子フィルムを接着する接着剤層によって阻害される問題があった。
【発明の開示】
【発明が解決しようとする課題】
【０００７】
本願発明の課題は、熱伝導性に優れ、回路装置の放熱装置として利用可能なカーボングラファイトシートを提供することである。
【０００８】
本願発明の別の課題は、絶縁性を有するようにしたカーボングラファイトシートを提供することである。
【０００９】
本願発明のさらに別の課題は、カーボングラファイトシートの表面に付着している粉末が脱落しないようにしたカーボングラファイトシートを提供することである。
【００１０】
本願発明のさらに別の課題は、高分子フィルムを接合しても、接着手段によってカーボングラファイトシートの優れた熱伝導性が損われないようにしたカーボングラファイトシートを提供することである。
【００１１】
本願発明の上記の課題および別の課題は、以下に述べる本願発明の技術的思想およびその実施の形態によって明らかにされよう。
【課題を解決するための手段】
【００１２】
本願の主要な発明は、面状のカーボングラファイトから成るカーボングラファイトシートにおいて、
一方の表面に接着層を備えた高分子フィルムを前記接着層を介して前記カーボングラファイトシートの表面に接合したことを特徴とするカーボングラファイトシートに関するものである。
【００１３】
ここで前記高分子フィルムが共押出しされた２層のポリエステルフィルムであって、その一方の層がカルボン酸とヒドロキシ化合物から成る接着層であってよい。また前記高分子フィルムがポリエチレンナフタレートフィルムであって、その一方の表面に水分散性ポリエステル樹脂のコロイド粒子を含む接着層が形成されてよい。また前記カーボングラファイトシートの側縁部において、前記カーボングラファイトシートの両面に接合された高分子フィルムの周縁部が互いに接着層によって直接接合されてよい。また前記カーボングラファイトシートの表面に所定の方向に延びる筋が形成されてよい。
【発明の効果】
【００１４】
本願の主要な発明は、面状のカーボングラファイトから成るカーボングラファイトシートにおいて、一方の表面に接着層を備えた高分子フィルムを接着層を介してカーボングラファイトシートの表面に接合したものである。
【００１５】
従ってこのようなカーボングラファイトシートによれば、高分子フィルムをその一方の表面の接着層を介してカーボングラファイトシートの表面に接合することができ、これによってカーボングラファイトシートの表面を絶縁し、またカーボングラファイトシートの表面からカーボングラファイトの粉末が脱落するのが防止される。しかも高分子フィルムの一方の表面に一体に備えた接着層を利用してカーボングラファイトシートの表面に接合しているために、接着剤層が存在せず、このために接着剤層による熱伝導性の劣化を防止することが可能になる。
【発明を実施するための最良の形態】
【００１６】
炭素はダイヤモンド、グラファイト（黒鉛）、および無定形炭素の形態で安定に存在する。この内とくにグラファイトは黒色不透明であって六方晶系の結晶構造を有し、電気および熱の導体である。
【００１７】
このようなグラファイトは天然に存在する。そしてこのような天然のグラファイトを圧延することによってグラファイトシートが得られる。またアクリロニトリルを用いたアクリル系樹脂フィルム等の有機合成フィルムを無酸素下で焼成すると、シート状のグラファイトが得られる。シート状のグラファイトは柔軟性および圧縮弾性があり、しかも相手材となじみがよいために、ガスケットやパッキンの原料として広く利用されている。
【００１８】
図１〜図６は本願の一実施の形態に係るグラファイトシート１０を示すものである。ここで用いられているグラファイトシート１０は天然の黒鉛を圧延して厚さが０．０５〜２．０ｍｍの範囲のシート状に構成したものである。そしてこのようなグラファイトシート１０の表面には必要に応じて互いに平行に無数の筋１１が形成されている（図６参照）。このような筋１１は所定の方向、例えばこのシート１０の長さ方向あるいは幅方向に形成されてよい。
【００１９】
ここでグラファイトシート１０の一方の表面のみに筋１１を形成してよい。あるいはグラファイトシート１０の両側の表面にそれぞれ筋１１を形成するようにしてよい。ここでさらに表面の筋１１と裏面の筋１１とが互いに同相で形成されてよい。あるいはまた両面の筋が互いに逆相に形成されてよい。
【００２０】
ここでグラファイトシート１０に形成される筋１１のピッチは、０．０２〜５．０ｍｍの範囲内であってよく、とくに０．５〜２．０ｍｍの範囲内であることが好ましい。またこのような筋１１の谷の深さは、このグラファイトシートの厚みによって異なるが、グラファイトシート１０の元の厚さの１／２以上の深さとすることが好ましい。また筋１１の深さは、上述の筋１１のピッチに比例し、筋１１のピッチが細かい場合には筋１１の深さが浅くなるとともに、筋１１のピッチが粗い場合にはその深さも深くすることが望ましい。
【００２１】
次にこのようなグラファイトシート１０の筋１１の形成について説明すると、図７に示すように上下一対のロール２１、２２によってグラファイトシート１０の筋加工を行なう。上下のロール２１、２２にはそれぞれ円周方向に延びる筋２３、２４が所定のピッチでその全幅に形成されている。従ってこれらのロール２１、２２間を予め圧延された上記グラファイトシート１０を通過させると、このグラファイトシート１０の表面に筋１１が形成されることになる。
【００２２】
筋１１とともに平坦部１５を形成する場合には、図８に示すように上下のロール２１、２２にそれぞれ筋２３、２４とともに平坦な突部２５を形成するようにしておけばよい。これらのロール２１、２２間をグラファイトシート１０を通過させると、ロール２１、２２の筋２３、２４によってグラファイトシート１０の表面に筋１１が形成される。このとき同時に平坦な突部２５によってグラファイトシート１０の表面に平坦部１５が形成される。
【００２３】
グラファイトシート１０上における平坦部１５の形成は、ロール２１、２２による筋加工の後に、押圧板で形成してもよい。この場合には筋１１を形成したグラファイトシート１０をベース上に載置する。そして押圧板を上から載せて上方から押圧する。すると押圧板の表面に形成されている突部がグラファイトシート１０の表面を押圧し、これによって押圧板の突部と対応する部分が平坦部１５になる。従ってこのような方法によれば、筋加工した後のグラファイトシート１０の表面の所定の位置に平坦部１５が形成される。
【００２４】
また平坦部１５を形成する場合には、互いに直交する２方向にそれぞれ筋１１を形成するか、グラファイトシート１０の表面にローレット加工を施し、ローレット加工を施した部分をさらに押潰すことによって平坦部を形成することができる。とくに２方向に筋を形成してその後に押潰すと、平坦部の部分における厚さが他の部分より薄くなって良好な平坦部を形成できるようになる。
【００２５】
このようなグラファイトシート１０に対する筋１１の形成のための加工や平坦部１５の形成の加工の際の圧力は、グラファイトシート１０に対してその表面に１．０Ｋｇ／ｃｍ２  〜１ｔｏｎ／ｃｍ２  の範囲内の圧力を加えることによって形成される。とくに好ましい圧力は、５Ｋｇ／ｃｍ２  〜５０Ｋｇ／ｃｍ２  の範囲内である。
【００２６】
これに対してカーボングラファイトシート１０の表面に接合されるポリエステルフィルム１２は、テレフタル酸および／または２，６−ナフタレンジカルボン酸を７０ｍｏｌ％以上含むジカルボン酸成分とジヒドロキシ化合物成分から作られたポリエステルのＡ層の少なくとも片面に、フェニルインダンジカルボン酸を３０ｍｏｌ％以上含むジカルボン酸成分とジヒドロキシ化合物から作られたポリエステルのＢ層を共押出しによって積層させた積層未延伸フィルムを２軸方向に延伸し、次いで８０〜２００℃の温度で少なくとも１軸方向に再延伸したものが用いられることが好適である。
【００２７】
ここで図４のＡ層のポリエステルはテレフタル酸および／または２，６−ナフタレンジカルボン酸を７０ｍｏｌ％以上、好ましくは８０ｍｏｌ％以上含むジカルボン酸成分とジヒドロキシ化合物成分から作られたポリエステルである。３０ｍｏｌ％未満の割合で使用し得るジカルボン酸としてはイソフタル酸、フタル酸、アジピン酸、セバシン酸等を例示することができる。ヒドロキシ化合物としては、エチレングリコール、１，４−ブタンジオール、１，３−プロパンジオール、１，６−ヘキサンジオール、ネオペンチルグリコール、ジエチレングリコール、１，６−シクロヘキサンジメタノール、ｐ−キシリレングリコール、ポリエチレングリコール等が用いられてよい。
【００２８】
またポリエステルは具体的には、ポリエチレンテレフタレート、ポリエチレン−２，６−ナフタレンジカルボキシレート、ポリテトラメチレン−２，６−ナフタレンジカルボキシレート、テレフタル酸−２，６−ナフタレンジカルボン酸−エチレングリコール共重合体、テレフタル酸−２，６−ナフタレンジカルボン酸−１，４−ブタンジオール−エチレングリコール共重合体等を好ましく挙げることができる。これらの内ポリエチレンテレフタレート、ポリエチレン−２，６−ナフタレンジカルボキシレートがとくに好適である。
【００２９】
このようなポリエステルは、その溶融時においてランダムなコイル状の形態をとることなく、配列した分子形態を形成するいわゆる液晶性ポリマに含まれる。液晶性ポリマは高流動性、大きな異方性、低線膨張係数、良好な寸法精度、高弾性率・高強度、大きなｔａｎδ（内部損失）、耐熱性、難燃性、耐薬品性等の優れた性能を有する高分子化合物である。
【００３０】
また非接着層１６（図４参照）を構成するＢ層のポリエステルは、フェニルインダンジカルボン酸を３０ｍｏｌ％、好ましくは５０ｍｏｌ％以上含むジカルボン酸成分とジヒドロキシ化合物成分から作られるポリエステルである。
【００３１】
フェニルインダンジカルボン酸以外のカルボン酸としては、テレフタル酸、イソフタル酸、フタル酸、無水フタル酸、２，６−ナフタレンジカルボン酸、４，４´−ビフェニルジカルボン酸、１，４−シクロヘキサンジカルボン酸、アジピン酸、セバシン酸、トリメリット酸、ピロメリット酸、ダイマー酸等が使用できる。これらは２成分以上用いることができる。またこれらの成分とともにマレイン酸、フマール酸、イタコン酸等の如き不飽和多塩基酸やｐ−ヒドロキシ安息香酸、ｐ−（β−ヒドロキシエトキシ）安息香酸等の如きヒドロキシカルボン酸を小割合用いることができる。
【００３２】
非接着層を構成するＡ層のポリエステルと接着層を構成するＢ層のポリエステルとを溶融共押出ししてＡ層の少なくとも片面にＢ層を積層させた積層未延伸フィルムを製造する。そしてこの積層未延伸フィルムを２軸方向に延伸し、その後に８０〜２２０℃の温度で少なくとも１軸方向、すなわち縦方向および／または横方向に再延伸を行なう。
【００３３】
積層未延伸フィルムの延伸は面積倍率で６〜１０倍程度にするのが好ましい。また再延伸は面積倍率で１２〜２２倍程度の値で行なうことが好ましい。また再延伸の温度は８０〜２２０℃程度の値であることが好適である。
【００３４】
カーボングラファイトシート１０と接合されるポリエステルフィルム１２の別の構成は、ジカルボン酸成分の７０ｍｏｌ％以上がテレフタル酸および／またはナフタレンジカルボン酸から成り、２０〜１５０℃の２次転移点を有するＡ層と、５ｃａｌ／ｇ未満の結晶融解熱を有するＢ層とから成り、共押出しの方法でＡ層の少なくとも片面にＢ層を積層した構造の積層ポリエステルフィルムである。ここでＢ層の２次転移温度がＡ層の２次転移温度より３０℃高い温度以下であってＡ層の２次転移温度より５０℃低い温度以上であることが好ましい。
【００３５】
積層ポリエステルフィルム１２の少なくとも一方の表面に結晶性の低いポリエステルのＢ層を形成しているために、高い接着性を有する表面を形成ができる。またこの表面の厚さを自由に調整することができるために、接着力を任意に調整することが可能になる。また共押出し法での積層であるために、各層フィルムの層間の接着力が極めて高い特徴を有する。
【００３６】
ここでＡ層を構成するポリエステルは、結晶性のポリマであって、ジカルボン酸成分の７０ｍｏｌ％以上がテレフタル酸および／またはナフタレンジカルボン酸から成り、しかも２０〜１５０℃の２次転移点を有するものである。
【００３７】
上記テレフタル酸および／またはナフタレンジカルボン酸以外のジカルボン酸成分としては、イソフタル酸、フタル酸、アジピン酸、セバシン酸等が用いられてよい。また上記ポリエステルを構成するジヒドロキシ化合物としては、エチレングリコール、１，４−ブタンジオール、１，３−プロパンジオール、１，６−ヘキサンジオール、ネオペンチルグリコール、ジエチレングリコール、１，６−シクロヘキサンジメタノール、ｐ−キシレングリコール、ポリエチレングリコール等が好適である。
【００３８】
またＡ層を構成するポリエステルは、上述の如く２０〜１５０℃の２次転移点を有することが必要であり、またＡ層は結晶融解熱が５ｃａｌ／ｇ以上であることが好ましい。この結晶融解熱が５ｃａｌ／ｇ未満であると、フィルム強度不足や熱収縮性が大となり、好ましくない。
【００３９】
次にポリエステルフィルム１２のＢ層を構成するポリエステルは、難結晶性もしくは非結晶性ポリマであって、例えばテレフタル酸−イソフタル酸−エチレングリコール−ネオペンチルグリコール−１，４−ブタジオール共重合ポリエステル，２，６−ナフタレンジカルボン酸−イソフタル酸−１，４−ブタジオール−１，６−ヘキサジオール共重合ポリエステル、４，４´−ジフェニルジカルボン酸−アジピン酸−エチレングリコール−ジエチレングリコール共重合ポリエステル等が好適である。
【００４０】
ここでＡ層を構成するポリエステルとＢ層を構成するポリエステルの２次転移温度については次のような関係を満たすことが必要になる。すなわちＢ層の２次転移温度がＡ層の２次転移温度より３０℃高い温度以下であってＡ層の２次転移温度より５０℃低い温度以上であることを要する。前者の条件が満たされないと共押出しの延伸特性が低下してフィルムの表面性が不良になる。これに対して後者の条件を満たさないと耐ブロキング性が劣り、製膜時の工程適性が悪化する。
【００４１】
Ａ層を構成するポリエステルとＢ層を構成するポリエステルとは共押出しによって積層され、これによって２層構造のポリエステルフィルム１２が得られる。共押出しされた多層未延伸フィルムは２軸延伸して積層延伸フィルムとする。２軸延伸は２段、３段、４段等の多段延伸が可能である。
【００４２】
カーボングラファイトシート１０の表面に接合される別の高分子フィルムは、二軸配向ポリエチレンナフタレート（ＰＥＮ）フィルムであって、しかもその一方の表面に平均粒径が１０〜２００ｎｍのコロイド粒子を含む易接着層１９（図５参照）が設けられ、該接着層の樹脂成分が主としてスルホン酸塩基を含む水分散性ポリエステル樹脂である。
【００４３】
ここでポリエチレンナフタレートは、その酸成分がナフタレンジカルボン酸から成り、主たるグリコール成分がエチレングリコールから成り、フィルム形成性の線状ポリエステルである。このナフタレンジカルボン酸としては、ナフタレン−２，６−ジカルボン酸、ナフタレン−２，７−ジカルボン酸、ナフタレン−１，５−ジカルボン酸等が好ましい。とくにナフタレン−２，６−ジカルボン酸が好適である。
【００４４】
ナフタレン−２，６−ジカルボン酸を主たる酸成分とするポリエチレンナフタレートの共重合成分としては、ナフタレン−２，７−ジカルボン酸、ナフタレン−１，５−ジカルボン酸、フタル酸、テレフタル酸、イソフタル酸、ジフェニルスルホンジカルボン酸、ベンゾフェノンジカルボン酸、４，４´−ジフェニルジカルボン酸、ジフェニルエーテルジカルボン酸等の芳香族ジカルボン酸；コハク酸、シュウ酸、アジピン酸、セバシン酸、ドデカンジカルボン酸等の脂肪族ジカルボン酸；ヘキサヒドロテレフタル酸、１，３−アダマンタンジカルボン酸等の脂環族ジカルボン酸；ｐ−オキシ安息香酸、ｐ−オキシエトキシ安息香酸等のオキシカルボン酸；ジエチレングリコール、１，３−プロパンジオール、１，４−ブタジオール、１，６−ヘキサンジオール、１，４−シクロヘキサンジメタノール、トリメチレングリコール、テトラメチレングリコール、ヘキサメチレングリコール、ネオペンチルグリコール等のグリコールを挙げることができる。他の共重合ポリエチレンナフタレートについても同様の共重合成分を挙げることができる。
【００４５】
またポリエチレンナフタレートは、例えば安息香酸、メトキシポリアルキレングリコール等の単官能性化合物によって末端の水酸基および／またはカルボキシル基の一部または全部を封鎖したものであってもよく、あるいはグリセリン、ペンタエリスリトール、トリメリット酸、ピロメリット酸等のような３官能以上の多官能性化合物成分を極小量共重合したものであってよい。
【００４６】
また二軸配向ポリエチレンナフタレートフィルムには、コロイド粒子、とくに単分散粒子を含有した易接着層をフィルム表面に積層する。この層はカーボングラファイトシート１０との接着性を向上するものであるが、コロイド粒子を層の表面に保持しているために、易滑層にもなる。易接着層は酸成分がスルホン塩酸の基を有する芳香族ジカルボン酸および他の芳香族ジカルボン酸から成り、グリコール成分がエチレングリコールおよびビスフェノールＡの低級アルキレンオキサイド付加物を含む他のグリコール成分から成る水分散性共重合ポリエステル樹脂と平均粒径が２０〜２００μｍのコロイド粒子とポリオキシエチレンアルキルフェノールエーテル界面活性剤等を主として含むことが好ましい。
【００４７】
水分散性ポリエステル樹脂ポリマ分子内にスルホン酸塩基を導入するには、スルホン酸塩基を有する二官能性化合物、例えば５−Ｎａスルホイソフタル酸、５−アンモニウムスルホイソフタル酸、４−Ｎａスルホイソフタル酸、４−メチルアンモニウムスルホイソフタル酸、２−Ｎａスルホイソフタル酸、５−Ｋスルホイソフタル酸、４−Ｋスルホイソフタル酸、２−Ｋスルホテレフタル酸等のスルホン酸塩基を有するジカルボン酸等のスルホン酸塩基を有するジヒドロキシ化合物等を用いるのが好適である。これらの中でスルホン酸塩基を有するジカルボン酸成分が好ましく、またこれらは２種以上を有することができる。
【００４８】
上記水分散性ポリエステル樹脂を構成する酸成分としては、テレフタル酸、イソフタル酸、フタル酸、２，６−ナフタレンジカルボン酸、４，４´−ジフェニルジカルボン酸、１，４−シクロヘキサンジカルボン酸、アジピン酸、セバシン酸、トリメリット酸、ピロメリット酸、ダイマー酸等を挙げることができる。これらの成分は２種以上を用いることができる。さらに、これらの成分とともにマレイン酸、フマール酸、イタコン酸等の如き不飽和多塩基酸やｐ−ヒドロキシ安息香酸、ｐ−（β−ヒドロキシエトキシ）安息香酸等のヒドロキシカルボン酸を小割合用いることができる。
【００４９】
またヒドロキシ化合物成分としては、エチレングリコール、１，４−ブタンジオール、ネオペンチルグリコール、ジエチレングリコール、トリエチレングリコール、プロピレングリコール、１，６−ヘキサンジオール、１，４−シクロヘキサンジメタノール、キシリレングリコール、ジメチロールプロピオン酸、グリセリン、トリメチロールプロパン、ポリ（エチレンオキシド）グリコール、ポリ（テトラメチレンオキシド）グリコール、ビスフェノールＡのアルキレンオキシド付加物等である。
【００５０】
このような成分から成る易接着層１９の形成は、その塗液を塗布することによって行なう。易接着層形成の塗液、好ましくは水性塗液には、必要に応じて他の樹脂、帯電防止剤、滑剤、充填剤、紫外線吸収剤、酸化防止剤、界面活性剤、耐熱性および耐ブロキング性を向上させるメラミン、エポキシ、アジリジン化合物等の架橋剤を添加し得る。
【００５１】
塗液の固形分濃度は任意に定められるが、１〜５ｗｔ％、好ましくは１〜１２ｗｔ％である。またＷｅｔの塗布料は、とくに限定されないが、走行するフィルム（一軸フィルム）１ｍ２  当り０．５〜２０ｇが好ましく、さらには１〜１０ｇが好ましく、またＤｒｙ後の塗布厚みは５〜２００ｎｍ、さらに１０〜１００ｎｍが好ましい。
【実施例１】
【００５２】
天然の黒鉛を圧延して０．２ｍｍのグラファイトシートを得た。そしてこのようなグラファイトシートを図１に示すように矩形であって所定の寸法に切断し、その上下面にそれぞれ次のようなポリエステルフィルムを接合した。
【００５３】
平均分子量が２３０００のポリエチレンテレフタレートとフェニルインダンジカルボン酸−テレフタル酸−エチレングリコール−１，４−ブタジオール共重合ポリエステルを２層ダイから共押出しして急冷し、未延伸フィルムとした。そしてこの未延伸フィルムを２段階に延伸してＡ層が１４μｍであってＢ層が１μｍのポリエステルフィルム１２を得た。
【００５４】
ここでとくにカーボングラファイトシート１０よりもポリエステルフィルム１２の方がその寸法が一回り大きくなるようにし、これによってカーボングラファイトシート１０の側縁部において、ポリエステルフィルム１２の周縁部がとくに図３に示すように互いに直接接着層１６あるいはＢ層同士が接合されるようにし、これによってカーボングラファイトシート１０の全面を完全に覆うようにした。従ってこのポリエステルフィルム１２によって、カーボングラファイトシート１０を絶縁体として扱うことが可能になるとともに、カーボングラファイトシート１０の表面からのカーボングラファイトの粉末の脱落が防止されることが確認された。
【実施例２】
【００５５】
天然のカーボングラファイトを圧延して厚さが０．３ｍｍのカーボングラファイトシート１０を得た。そしてこのようなカーボングラファイトシート１０を図７に示すような一対のロール２１、２２間を通すことによって、その表面に長さ方向に多数の筋を形成した。そしてこのような筋付きのカーボングラファイトシートの表面に、図６に示すように、ポリエステルフィルムを被覆した。
【００５６】
ポリエステルフィルムは次のようにして作製した。テレフタル酸−２，６−ナフタレンジカルボン酸−エチレングリコール共重合ポリエステル（Ａ層）とテレフタル酸イソフタル酸−エチレングリコール−ネオペンチルグリコール共重合ポリエステル（Ｂ層）を２層ダイから共押出しして延伸した後、２１０℃で熱処理して積層フィルムを得た。この延伸フィルムはＡ層が１０μｍであって、Ｂ層が１μｍであった。
【００５７】
このようなポリエステルフィルム１２によって、カーボングラファイトシート１０はその両面が被覆されるとともに、カーボングラファイトシート１０の周縁部においては、上記ポリエステルフィルム１２のＢ層が互いに直接接合されてカーボングラファイトシート１０を完全に包囲した状態になった。従ってカーボングラファイトシート１０を絶縁状態に維持することが可能になるとともに、カーボングラファイトの粉落ちを防止できるようになった。
【実施例３】
【００５８】
ジメチル−２，６−ナフタレートとエチレングリコールとを重合し、ポリエチレン−２，６−ナフタレートを得た。そしてこの共重合体のペレットを押出機ホッパに供給し、ダイを用いて未延伸フィルムを得た。
【００５９】
このような未延伸フィルムを一軸で３．５倍に延伸するとともに、その表面に塗布液を塗布した。塗布液はポリエステル水分散体１００部に対して架橋アクリル粒子１０部および界面活性剤としてポリオキシエチレンノニルフェニルエーテル１４部から成る組成の水系塗液である。このような塗液を塗布した後にステンターに供給し、上記延伸方向とは逆方向に延伸して二軸配向のポリエステルフィルムを得た。
【００６０】
このようなポリエステルフィルムをカーボングラファイトシート１０の表面に上記塗布層から成る接着層１９によって接合することによって、このカーボングラファイトシート１１の全面を包囲した。すなわちカーボングラファイトシート１１の周縁部を上記ポリエステルフィルム同士の直接接合によって封入した。
【００６１】
以上本願発明を図示の実施の形態および実施例によって説明したが、本願発明は上記実施の形態および実施例によって限定されることなく、本願発明の技術的思想の範囲内で各種の変更が可能である。
【産業上の利用可能性】
【００６２】
本願発明に係るカーボングラファイトシートは、各種電子機器の半導体素子の放熱装置として広く利用可能である。
【図面の簡単な説明】
【００６３】
【図１】ポリエステルフィルムによって封止されたカーボングラファイトシートの斜視図である。
【図２】同要部縦断面図である。
【図３】同要部拡大断面図である。
【図４】ポリエステルフィルムの拡大断面図である。
【図５】別のポリエステルフィルムの拡大断面図である。
【図６】ポリエステルフィルムによって封止された筋を有するカーボングラファイトシートの平面図である。
【図７】カーボングラファイトシートの筋加工を示す要部斜視図である。
【図８】カーボングラファイトシートの別の筋加工を示す要部斜視図である。
【符号の説明】
【００６４】
１０  カーボングラファイトシート
１１  筋
１２  ポリエステルフィルム
１５  平坦部
１６  接着層（易接着層）
１８  ポリエチレンナフタレートフィルム
１９  接着層
２１、２２  ロール
２３、２４  筋
２５  突部
【図１】
2006188022.tif 000003
【図２】
2006188022.tif 000004
【図３】
2006188022.tif 000005
【図４】
2006188022.tif 000006
【図５】
2006188022.tif 000007
【図６】
2006188022.tif 000008
【図７】
2006188022.tif 000009
【図８】
2006188022.tif 000010